도공 액 을 도포 한 후 , 예 를 들 면 , 도공 액 에 함유 되 는 극성 용매 를 가열 제거 하 든지 , 또는 극성 용매 를 제거 하 면서 열처리 하 면 , 언더 코트 층 ( undercoat layer ) 으로서 기능 하 는 도전 성 도공 막 을 형성 할 수 있 다 . 열처리 의 조건 은 80 ~ 250 ℃, 1 초 ~ 60 분 으로 하 는 것 이 바람직 하 다 . 이 와 같 은 조건 으로 열처리 하 는 것 으로 , 수지 바인더 ( binder ) 인 비닐 카 복실 레이트 공중 합체 를 충분히 가교 시키 고 , 형성 되 는 도전 성 도공 막 의 집 전체 에 대한 밀착 성 및 내 전해액 성 을 한층 더 향상 시킬 수 있 다 . 한편 , 열처리 조건 이 80 ℃ 미만 또는 1 초 미만 이 면 형성 되 는 도전 성 도공 막 의 집 전체 에 대한 밀착 성 및 내 전해액 성 이 불 충분 하 게 되 는 경우 가 있 다 .